(57)【要約】  エチルメタクリレート及びプロピルメタクリレートからなる群から選択される１つ以上のモノマーの総量５０重量％〜１００重量％と、他の共重合性モノマー０〜５０重量％との重合によって得られるコポリマーを含む、発泡体成形のための加工助剤が提供され、該コポリマーは、以下の特性、（ａ）ＡＳＴＭ  Ｄ２８５７に準拠して、クロロホルム中１ｍｇ／ｍＬ、２５℃で測定した、８ｄＬ／ｇを超える還元粘度、及び（ｂ）７７℃以下のＴｇを有する。【選択図】なし【特許請求の範囲】
【請求項１】
エチルメタクリレート及びプロピルメタクリレートからなる群から選択される１つ以上のモノマーの総量５０重量％〜１００重量％と、他の共重合性モノマー０〜５０重量％と、の重合によって得られるコポリマーを含む、発泡体成形のための加工助剤であって、前記コポリマーが、以下の特性、（ａ）ＡＳＴＭ  Ｄ２８５７に準拠して、クロロホルム中１ｍｇ／ｍＬ、２５℃で測定した、８ｄＬ／ｇを超える還元粘度、及び（ｂ）７７℃以下のＴｇを有する、加工助剤。
【請求項２】
前記コポリマーが、いずれの他の共重合性モノマーの非存在下でも、プロピルメタクリレート５０〜１００重量％、及びメチルメタクリルレート０〜５０重量％の重合によって得られる、請求項１に記載の加工助剤。
【請求項３】
前記コポリマーが、いずれの他の共重合性モノマーの非存在下でも、エチルメタクリレート８０〜１００重量％、及びメチルメタクリルレート０〜２０重量％の重合によって得られる、請求項１に記載の加工助剤。
【請求項４】
請求項１に記載の発泡体成形用途に関して、塩化ビニル樹脂１００重量部、及び加工助剤１〜２５重量部を含む、塩化ビニル樹脂系発泡体成形組成物。
【請求項５】
前記組成物が、１３０％以上の発泡倍率を示す、請求項４に記載の塩化ビニル樹脂系発泡体成形組成物。
【請求項６】
前記組成物が、１３５％以上の発泡倍率を示す、請求項４に記載の塩化ビニル樹脂系発泡体成形組成物。
【請求項７】
請求項４に記載の塩化ビニル樹脂系発泡体成形組成物から形成される発泡体成形製品。
【請求項８】
製品が、発泡構造部材である、請求項７に記載の発泡体成形製品。
【請求項９】
請求項４に記載の塩化ビニル樹脂系発泡成形組成物を押出成形することを含む、塩化ビニル樹脂を発泡成形するプロセス。
【発明の詳細な説明】
【技術分野】
【０００１】
本発明は、発泡体成形のための加工助剤、加工助剤を使用する発泡体成形の方法、加工助剤を含む塩化ビニル樹脂系発泡体成形組成物、及び形成された発泡体成形製品に関する。
【背景技術】
【０００２】
建築及び建設業界では、ポリ（塩化ビニル）（ＰＶＣ）は、発泡形態でしばしば使用される。発泡体は、化学発泡剤と高分子量加工助剤との配合によって生成される。押出成形時に、発泡剤は、分解して高圧のＰＶＣ溶融物中に溶解するガスを生成する。ガスがダイを出て、圧力が低下すると、ガスは、ＰＶＣを元の体積の２〜３倍に膨張させる気泡を形成する。この時点で、ＰＶＣの気泡が破壊するので、高分子量加工助剤を添加して、溶融粘度を上昇させ、絡み合いを与えて、ＰＶＣ溶融物が弛緩するのを防止し、かつ付加的なダイスウェル及びさらなる発泡倍率を提供する。市販の発泡加工助剤は、通常１〜２０Ｍｇ／ｍｏｌの極端に高い分子量で、最大３０％の他のポリアクリルを有するポリ（メタクリル酸メチル）コポリマーである。
【０００３】
発泡加工助剤の効率に影響を及ぼす３つの主要な変数には、分子量、分子構造、及びガラス転移温度（Ｔｇ）がある。一般に、より高い分子量は、より高い溶融粘度を有し、より絡み合いを与えるので、より高い発泡倍率を生成し、より少ない分岐及び架橋は、ポリマーがＰＶＣへさらによく混合し得るので、より高い発泡倍率を生成する。一方で、高溶融粘度を提供するが、押出成形中に依然絡み合いをほどくことができる最適なＴｇが存在するようである。これらの特性を提供するために、典型的には、アクリル酸エチル（ＥＡ）またはアクリル酸ブチル（ＢＡ）のいずれか／両方の１５〜２０％が使用される。ＥＡまたはＢＡのいずれかを用いると、結果として生じるコポリマーは、ＭＭＡのＥＡまたはＢＡに対する交差成長が非常に遅いため、任意の構成成分ホモポリマーよりも低い分子量を有する。ＢＡは、ポリマー主鎖中の第三級水素が取り除かれやすいので、有意な架橋を促進する。したがって、改善された発泡助剤が、依然この分野において望まれている。
【発明の概要】
【０００４】
第１の実施形態において、本開示は、エチルメタクリレート及びプロピルメタクリレートからなる群から選択される１つ以上のモノマーの総量５０重量％〜１００重量％と、他の共重合性モノマー０〜５０重量％との重合によって得られるコポリマーを含む、発泡体成形のための加工助剤を提供し、該コポリマーは、以下の特性、（ａ）ＡＳＴＭ  Ｄ２８５７に準拠して、クロロホルム中１ｍｇ／ｍＬ、２５℃で測定した、８ｄＬ／ｇを超える還元粘度、及び（ｂ）７７℃以下のＴｇを有する。
【０００５】
第２の実施形態において、本開示は、本明細書で開示されているいずれかの実施形態による、発泡成形用途に関して、塩化ビニル樹脂１００重量部、及び加工助剤１〜２５重量部を含む、塩化ビニル樹脂系発泡成形組成物を提供する。
【０００６】
第３の実施形態において、本開示は、本明細書で開示されているいずれかの実施形態による、塩化ビニル樹脂系発泡成形組成物から形成される発泡成形製品を提供する。
【発明を実施するための形態】
【０００７】
発泡体成形のための加工助剤は、エチルメタクリレート及びプロピルメタクリレートからなる群から選択される１つ以上のモノマーの総量５０〜１００重量％の重合によって得られるコポリマーを含む。５０〜１００重量％のすべての個々の値及び部分範囲は、本明細書に含まれ、開示される。例えば、エチルメタクリレート及びプロピルメタクリレートからなる群から選択される１つ以上のモノマーの総重量パーセントは、下限５０、６０、７０、８０、または９０重量％から、上限５５、６５、７５、８５、９５、または１００重量％までの範囲であってもよい。発泡体成形のための加工助剤は、エチルメタクリレート及びプロピルメタクリレートからなる群から選択される１つ以上のモノマーの総量５０重量％〜１００重量％、または代替としてエチルメタクリレート及びプロピルメタクリレートからなる群から選択される１つ以上のモノマーの総量５０重量％〜７５重量％、または代替としてエチルメタクリレート及びプロピルメタクリレートからなる群から選択される１つ以上のモノマーの総量７５重量％〜１００重量％、または代替としてエチルメタクリレート及びプロピルメタクリレートからなる群から選択される１つ以上のモノマーの総量６０重量％〜９０重量％、または代替としてエチルメタクリレート及びプロピルメタクリレートからなる群から選択される１つ以上のモノマーの総量５０重量％〜９５重量％、または代替としてエチルメタクリレート及びプロピルメタクリレートからなる群から選択される１つ以上のモノマーの総量５０重量％〜９８重量％、または代替としてエチルメタクリレート及びプロピルメタクリレートからなる群から選択される１つ以上のモノマーの総量５０重量％〜１００重量％の重合によって得られるコポリマーを含む。
【０００８】
発泡体成形のための加工助剤は、他の共重合性モノマー０〜５０重量％の重合によって得られるコポリマーを含む。他の共重合性モノマー０〜５０重量％のすべての個々の値及び部分範囲は、本明細書に含まれ、開示される。例えば、他の共重合性モノマーの重量パーセントは、下限０、１０、２０、３０、または４０重量％から、上限５、１５、２５、３５、４５、または５０重量％までの範囲であってもよい。発泡体成形のための加工助剤は、他の共重合性モノマー０〜５０重量％、または代替として他の共重合性モノマー０〜２５重量％、または代替として他の共重合性モノマー２５〜５０重量％、または代替として他の共重合性モノマー１０〜４０重量％、または代替として他の共重合性モノマー５〜５０重量％、または代替として他の共重合性モノマー２〜５０重量％、または代替として他の共重合性モノマー０〜５０重量％超の重合によって得られるコポリマーを含む。
【０００９】
他の共重合性モノマーとしては、メタクリレートと共重合可能な任意のモノマーが挙げられる。このようなモノマーとしては、例えばアルキルアクリレート、アルキルメタクリレート、架橋剤、及びグラフト結合剤が挙げられる。例示的なモノマーとしては、メタクリル酸メチル、アクリル酸メチル、アクリル酸エチル、アクリル酸プロピル、アクリル酸ブチル、アクリル酸エチルヘキシル（ＥＨＡ）、アクリル酸オクチル、メタクリル酸エチル、メタクリル酸プロピル、メタクリル酸ブチル、メタクリル酸ペンチル、メタクリル酸ヘキシル、メタクリル酸エチルヘキシル（ＥＨＭＡ）、メタクリル酸オクチル、スチレン、酢酸ビニル、メタクリル酸アセトアセトキシエチル、アクリル酸、メタクリル酸、アクリルアミド、メタクリルアミド、メタクリル酸グリシジル、無水マレイン酸が挙げられる。
【００１０】
特定の実施形態において、本コポリマーは、いずれの他の共重合性モノマーの非存在下でも、プロピルメタクリレート５０〜１００重量％、及びメチルメタクリルレート０〜５０重量％の重合によって得られる。
【００１１】
特定の実施形態において、本コポリマーは、いずれの他の共重合性モノマーの非存在下でも、エチルメタクリレート８０〜１００重量％、及びメチルメタクリルレート０〜２０重量％の重合によって得られる。
【００１２】
さらに別の実施形態において、本開示は、エチルメタクリレート及びプロピルメタクリレートからなる群から選択される１つ以上のモノマーの総量５０重量％〜１００重量％と、他の共重合性モノマー０〜５０重量％との重合によって得られるコポリマーで構成される、発泡体成形のための加工助剤を提供し、該コポリマーは、以下の特性、（ａ）ＡＳＴＭ  Ｄ２８５７に準拠して、クロロホルム中１ｍｇ／ｍＬ、２５℃で測定した、８ｄＬ／ｇを超える還元粘度、及び（ｂ）７７℃以下のＴｇを有する。
【００１３】
さらに別の実施形態において、本開示は、エチルメタクリレート及びプロピルメタクリレートからなる群から選択される１つ以上のモノマーの総量５０重量％〜１００重量％と、他の共重合性モノマー０〜５０重量％との重合によって得られるコポリマーで本質的に構成される、発泡体成形のための加工助剤を提供し、該コポリマーは、以下の特性、（ａ）ＡＳＴＭ  Ｄ２８５７に準拠して、クロロホルム中１ｍｇ／ｍＬ、２５℃で測定した、８ｄＬ／ｇを超える還元粘度、及び（ｂ）７７℃以下のＴｇを有する。
【００１４】
発泡体成形のための結果として生じる加工助剤は、ＡＳＴＭ  Ｄ２８５７に準拠して、クロロホルム中１ｍｇ／ｍＬ、２５℃で測定した、８ｄＬ／ｇを超える還元粘度を示す。８ｄｌ／ｇを超えるすべての個々の値及び部分範囲は、本明細書に含まれ、開示される。例えば、発泡体成形のための加工助剤は、８ｄＬ／ｇを超える、または別の方法では９ｄＬ／ｇを超える、別の方法では１０ｄＬ／ｇを超える、別の方法では１１ｄＬ／ｇを超える、別の方法では１４ｄＬ／ｇを超える、または別の方法では１７ｄＬ／ｇを超える還元粘度を示すことができる。
【００１５】
発泡体成形のための加工助剤は、任意の既知の乳化重合方法を使用して作ることができる。
【００１６】
もっとも一般的な押出成形の実行は、ダイから自由に発泡し、続いて、ある種の較正、及びセルカまたは統合スキンプロセスを伴う。これらのＰＶＣ発泡プロセス、及び典型的な配合成分の記述は、Ｈａｎｄｂｏｏｋ  ｏｆ  Ｐｏｌｙｍｅｒｉｃ  Ｆｏａｍｓ  ａｎｄ  Ｆｏａｍ  Ｔｅｃｈｎｏｌｏｇｙ，Ｅｄ．Ｋｌｅｍｐｅｒ，Ｄ．，Ｓｅｎｄｉｊａｒｅｖｉｃ，Ｖ．，２．ｓｕｐ．ｎｄ  ｅｄｉｔｉｏｎ，Ｈａｎｓｅｒ  Ｐｕｂｌｉｓｈｅｒｓ，Ｍｕｎｉｃｈ，２００４  ｃｈａｐｔｅｒ  ９で見つけることができる。
【００１７】
別の実施形態において、発泡体成形のための加工助剤は、多段階乳化重合プロセスを使用して作ることができる。このようなプロセスは、米国特許出願公開第２０１５／０１８３９４４号、及び同第２０１４／０３７１３９６号に開示されおり、これらの開示は、参照により本明細書に組み込まれる。
【００１８】
発泡体成形のための加工助剤は、典型的には単離され、自由流動性粉末またはペレットを形成する。粉末粒子は、５０〜５００ミクロンの平均直径を有する。
【００１９】
本明細書で開示されている塩化ビニル樹脂系発泡成形組成物は、本明細書で開示されているいずれかの実施形態による、発泡成形用途に関して、塩化ビニル樹脂１００重量部、及び加工助剤１〜２５重量部を含む。加工助剤の１〜２５重量部のすべての個々の値及び部分範囲は、本明細書に開示され、含まれる、例えば、塩化ビニル系発泡体成形組成物中の加工助剤の量は、下限１、３、６、９、１２、１５、または１８重量部から、上限２、５、８、１１、１４、１７、２０、または２５重量部までの範囲であってもよい。例えば、塩化ビニル系発泡成形組成物中の加工助剤の量は、１〜２５重量部、または代替として１〜１２重量部、または代替として１２〜２５重量部、または代替として８〜１８重量部であってもよい。
【００２０】
代替的な実施形態において、塩化ビニル樹脂系発泡体成形組成物は、熱安定剤、潤滑剤、耐衝撃性改良剤、充填剤、顔料もしくは他の着色剤、または発泡以外の特性を付与するための他の加工助剤からなる群から選択される、１つ以上の添加剤を含むことができる。
【００２１】
本開示はさらに、本明細書で開示されているいずれかの実施形態による、塩化ビニル樹脂系発泡成形組成物から形成される発泡成形製品を提供する。
【００２２】
特定の実施形態において、発泡成形製品は、発泡構造部材である。
【００２３】
別の実施形態において、本開示は、本明細書で開示されているいずれかの実施形態による、発泡成形用の加工助剤、塩化ビニル樹脂系発泡成形組成物、及び発泡成形製品を提供するが、塩化ビニル樹脂系発泡成形組成物が、１３０％以上の発泡倍率を示すことを除く。１３０％以上のすべての個々の値及び部分範囲は、本明細書に含まれ、開示される。例えば、塩化ビニル樹脂系発泡成形組成物は、１３０％以上、または代替として１３２％以上、または代替として１３５％以上、または代替として１３８％以上の発泡倍率を示すことができる。
【００２４】
本開示はさらに、本明細書で開示されているいずれかの実施形態による、塩化ビニル樹脂１００重量部、及び加工助剤１〜２５重量部を含む、塩化ビニル樹脂系発泡成形組成物を押出成形することを含む、塩化ビニル樹脂を発泡成形するためのプロセスを提供する。
【実施例】
【００２５】
以下の実施例は、本発明を例示するが、本発明の範囲を限定することを意図しない。
【００２６】
すべての実施例を、エラー！参照元見つからずの様々なモノマー組成物を使用して、以下のように調製した。
【００２７】
乳化重合を使用して、発泡体加工助剤を作った。モノマーのエマルジョン、ＤＯＷＦＡＸ  ２Ａ１、及び水を混合し、反応フラスコに添加した。内容物を不活性化した後、ホルムアルデヒドスルホキシル酸ナトリウム、及び鉄塩によって活性化される過硫酸ナトリウムレドックス開始剤系を用いて重合を開始した。重合の完了時に、ラテックスを冷却し、乾燥した。ＤＯＷＦＡＸ  ２Ａ１は、Ｔｈｅ  Ｄｏｗ  Ｃｈｅｍｉｃａｌ  Ｃｏｍｐａｎｙ（Ｍｉｄｌａｎｄ，ＭＩ，ＵＳＡ）から市販されている、アルキルジフェニルオキシドジスルホネート界面活性剤である。
【００２８】
発明例１〜２及び比較例１〜５の発泡体成形のための加工助剤を、ＰＣＴ公開ＷＯ２０１３／０９５８７６において記述されているポリ塩化ビニル樹脂の発泡成形において使用した。その開示は、参照により本明細書に完全に組み込まれる。加工助剤を、７．２ｐｈｒの濃度で添加した。ＰＣＴ公開ＷＯ２０１３／０９５８７６はさらに、本明細書で使用される発泡倍率を測定するための方法について記述している。表１はさらに、実施例の加工助剤のそれぞれに関して、発泡倍率結果を示す。還元粘度を、ＡＳＴＭ  Ｄ２８５７に準拠して、クロロホルム中１ｍｇ／ｍＬ、２５℃で測定した。表２は、特定の発明例及び比較例に関しての還元粘度測定値を示す。
【００２９】
【表１】
2018532002.tif 000002
【００３０】
【表２】
2018532002.tif 000003
【手続補正書】
【提出日】平成30年3月1日(2018.3.1)
【手続補正１】
【補正対象書類名】特許請求の範囲
【補正対象項目名】全文
【補正方法】変更
【補正の内容】
【特許請求の範囲】
【請求項１】
エチルメタクリレート及びプロピルメタクリレートからなる群から選択される１つ以上のモノマーの総量５０重量％〜１００重量％と、他の共重合性モノマー０〜５０重量％との重合によって得られるコポリマーを含む、発泡体成形のための加工助剤であって、前記コポリマーが、以下の特性、（ａ）ＡＳＴＭ  Ｄ２８５７に準拠して、クロロホルム中１ｍｇ／ｍＬ、２５℃で測定した、８ｄＬ／ｇを超える還元粘度、及び（ｂ）７７℃以下のＴｇを有する、加工助剤。
【請求項２】
請求項１に記載の発泡体成形用途に関して、塩化ビニル樹脂１００重量部、及び加工助剤１〜２５重量部を含む、塩化ビニル樹脂系発泡体成形組成物。
【請求項３】
前記組成物が、１３０％以上の発泡倍率を示す、請求項２に記載の塩化ビニル樹脂系発泡体成形組成物。
【請求項４】
請求項３に記載の塩化ビニル樹脂系発泡体成形組成物から形成される発泡体成形製品。
【請求項５】
請求項３に記載の塩化ビニル樹脂系発泡成形組成物を押出成形することを含む、塩化ビニル樹脂を発泡成形するプロセス。
【国際調査報告】
2018532002.tif 000004
2018532002.tif 000005